КАТАЛИТИЧЕСКАЯ КОМПОЗИЦИЯ ДЛЯ СЕЛЕКТИВНОЙ КАТАЛИТИЧЕСКОЙ НЕЙТРАЛИЗАЦИИ ОТРАБОТАННЫХ ГАЗОВ

1. Каталитическая композиция, представленная общей формулой
4
XVO/S,
в которой
4
XVO означает
(a) ванадат переходного металла
или
(b) смешанный ванадат переходного/редкоземельного металла, и
2
S означает носитель, содержащий TiO.
2. Каталитическая композиция по п.1, отличающаяся тем, что переходный металл представляет собой по меньшей мере один металл из группы, состоящей из Mn, Cu, Fe, Zn, Zr, Nb, Mo, Та и W.
3. Каталитическая композиция по п.2, отличающаяся тем, что переходный металл представляет собой по меньшей мере один металл из группы, состоящей из Fe, Mn, Cu и Zr.
4. Каталитическая композиция по любому из пп.1-3, отличающаяся тем, что переходный металл представляет собой Fe.
2
3
2
4
5. Каталитическая композиция по любому из пп.1-3, отличающаяся тем, что указанный носитель содержит TiO в количестве по меньшей мере 55% мас., WO в количестве 1-20% мас. и, необязательно, SiO в количестве до 20% мас., причем указанная каталитическая композиция содержит XVO в количестве от 0,2% мас. до 25% мас.
6. Каталитическая композиция по любому из пп.1-3, отличающаяся тем, что редкоземельный металл представляет собой Er.
7. Каталитическая композиция по любому из пп.1-3, отличающаяся тем, что редкоземельный металл представляет собой один из Sm, Gd и Y.
2
8. Каталитическая композиция по одному из пп.1-3, отличающаяся тем, что S содержит SiO в количестве 4-15% мас., в частности, в количестве 5-10% мас.
9. Способ получения каталитической композиции по любому из пп.1-8, включающий
2
4
4
a) суспендирование материала носителя, содержащего TiO и XVO, в воде с образованием однородной смеси, содержащий указанный материал носителя и указанный XVO,
b) испарение избытка воды,
c) высушивание смеси, предпочтительно при температуре от 80 до 150°С, и
d) обжиг высушенной смеси на воздухе при температуре от 500 до 850°С,
4
в котором XVO. означает ванадат переходного металла или смешанный ванадат переходного/редкоземельного металла.
10. Способ по п.9, отличающийся тем, что один из переходных металлов представляет собой по меньшей мере один из группы, состоящей из Mn, Cu, Fe, Zn, Zr, Nb, Мо, Та и W, или по меньшей мере один из группы, состоящей из Fe, Mn, Cu и Zr.
11. Способ по п.9, отличающийся тем, что переходный металл представляет собой Fe.
4
12. Способ по любому из пп.9-11, отличающийся тем, что XVO подвергают предварительной термической обработке при температуре, которая превышает 350°С и находится ниже его температуры плавления, перед смешиванием с материалом носителя.
13. Применение композиции по любому из пп.1-8 для дополнительной очистки отработанных газов.
14. Катализатор, включающий каталитическую композицию по любому из пп.1-8 и связующее.